【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
過酸化物硬化性エチレンコポリマー組成物であって、５４．００〜９９．００重量パーセント（重量％）の（Ａ）架橋性エチレン／α−オレフィンコポリマーであって、有用な分子触媒の存在下で、エチレンとα−オレフィンコモノマー、ならびに任意選択的に非共役ジエンおよび第２のα−オレフィンから選択される別のコモノマーとを共重合させることを含むプロセスによって製造され、前記（Ａ）架橋性エチレン／α−オレフィンコポリマーは、特性（ａ）〜（ｃ）のうちの少なくとも１つによって特徴付けられる：（ａ１）ＡＳＴＭ  Ｄ７９０−１５ｅ２に従って測定される＞０〜６，５００ｐｓｉ（＞０〜４５ＭＰａ）の曲げ弾性率（２％割線）および／または（ａ２）ＡＳＴＭ  Ｄ７９２に従って測定される１立方センチメートル当たり０．８５０〜０．８９０グラム（ｇ／ｃｍ３）の密度、（ｂ）ＡＳＴＭ  ３４１８−１５に従って示差走査熱量測定（ＤＳＣ）により測定される−１３０℃〜−２０℃のガラス転移温度（Ｔｇ）、ならびに（ｃ）ＡＳＴＭ  Ｄ１２３８−０４に従って測定される毎分０．５デシグラム（ｄｇ／分）〜５０ｄｇ／分のメルトインデックス（１９０℃、２．１６キログラム（ｋｇ）、「Ｉ２」）、架橋性エチレン／α−オレフィンコポリマーと、０．９５０〜５．００重量％の（Ｂ）リン酸トリアリル（ＴＡＰ）と、０．０５０〜５．００重量％の（Ｃ）有機過酸化物と、０．００〜４０重量％の（Ｄ）エチレン／不飽和カルボン酸エステルコポリマー、ポリエチレンホモポリマー、非（分子触媒）形成エチレン／α−オレフィンコポリマー、およびプロピレン系ポリマーから選択される補助ポリマーと、を含み、但し、成分（Ａ）および（Ｄ）の総重量は８０．００〜９９．００重量％であるものとし、全ての重量％は、前記過酸化物硬化性エチレンコポリマー組成物の総重量に基づいており、前記過酸化物硬化性エチレンコポリマー組成物の総重量は１００．０重量％である、組成物。
【請求項２】
制約（ｉ）〜（ｉｉ）のいずれか１つによってさらに説明される、請求項１に記載の組成物：（ｉ）前記α−オレフィンコモノマーは（Ｃ３〜Ｃ２０）α−オレフィンであり、前記（Ａ）架橋性エチレン／α−オレフィンコポリマーは、特性（ａ）〜（ｃ）のうちの少なくとも１つによって特徴付けられるエチレン−（Ｃ３−Ｃ２０）α−オレフィンコポリマー（例えば、バイポリマー（別のコモノマーなしで共重合する）もしくはターポリマー（第２のα−オレフィンコモノマーと共重合する））である：（ａ１）ＡＳＴＭ  Ｄ７９０−１５ｅ２に従って測定される＞０〜６，５００ｐｓｉ（＞０〜４５ＭＰａ）の曲げ弾性率（２％割線）および／または（ａ２）ＡＳＴＭ  Ｄ７９２に従って測定される１立方センチメートル当たり０．８５０〜０．８９０グラム（ｇ／ｃｍ３）の密度、（ｂ）ＡＳＴＭ  ３４１８−１５に従って示差走査熱量測定（ＤＳＣ）により測定される−１３０℃〜−２０℃のガラス転移温度（Ｔｇ）、ならびに（ｃ）ＡＳＴＭ  Ｄ１２３８−０４に従って測定される毎分０．５デシグラム（ｄｇ／分）〜５０ｄｇ／分のメルトインデックス（１９０℃、２．１６キログラム（ｋｇ）、「Ｉ２」）、あるいは（ｉｉ）前記α−オレフィンコモノマーはプロピレンであり、別のコモノマーが使用され、それは非共役（Ｃ６−Ｃ２０）ジエンであり、前記（Ａ）架橋性エチレン／α−オレフィンコポリマーは、特性（ａ）〜（ｃ）のうちの少なくとも１つによって特徴付けられるエチレン−プロピレン−（Ｃ６−Ｃ２０）ジエンコポリマー（例えばターポリマー）（ＥＰＤＭ）である：（ａ１）ＡＳＴＭ  Ｄ７９０−１５ｅ２に従って測定される＞０〜６，５００ｐｓｉ（＞０〜４５ＭＰａ）の曲げ弾性率（２％割線）および／または（ａ２）ＡＳＴＭ  Ｄ７９２に従って測定される０．８５０〜０．８９０ｇ／ｃｍ３の密度、（ｂ）ＡＳＴＭ  ３４１８−１５に従って示差走査熱量測定（ＤＳＣ）により測定される−１３０℃〜−２０℃のガラス転移温度（Ｔｇ）、（ｃ）ＡＳＴＭ  Ｄ１２３８−０４に従って測定される毎分０．１デシグラム（ｄｇ／分）〜５０ｄｇ／分のメルトインデックスＩ２（１９０℃、２．１６キログラム（ｋｇ））。
【請求項３】
制約（ｉ）〜（ｉｖ）のいずれか１つによってさらに説明される、請求項１または２に記載の組成物：（ｉ）前記（Ａ）架橋性エチレン／α−オレフィンコポリマーは前記過酸化物硬化性エチレンコポリマー組成物の９０〜９９重量％であり、前記過酸化物硬化性エチレンコポリマー組成物は前記（Ｄ）補助ポリマーを含まない（欠く）、（ｉｉ）前記（Ａ）架橋性エチレン／α−オレフィンコポリマーは前記過酸化物硬化性エチレンコポリマー組成物の５８．００〜９０．００重量％であり、前記（Ｄ）補助ポリマーは前記過酸化物硬化性エチレンコポリマー組成物の４０．０〜１．０重量％である、（ｉｉｉ）前記（Ｄ）補助ポリマーはポリプロピレンホモポリマーである、ならびに（ｉｖ）：（ｉｉ）および（ｉｉｉ）の両方。
【請求項４】
制約（ｉ）〜（ｉｖ）のいずれか１つによってさらに説明される、請求項１〜３のいずれか一項に記載の組成物：（ｉ）前記（Ｂ）リン酸トリアリル（ＴＡＰ）は１．０１〜４．５４重量％である、（ｉｉ）前記（Ｂ）リン酸トリアリル（ＴＡＰ）は１．０５〜４．００重量％である、（ｉｉｉ）前記（Ｂ）リン酸トリアリル（ＴＡＰ）は１．１０〜３．００重量％である、（ｉｖ）前記（Ｂ）リン酸トリアリル（ＴＡＰ）は１．５０〜４．６００重量％である（全ての重量％は、前記過酸化物硬化性エチレンコポリマー組成物の総重量に基づく）。
【請求項５】
制約（ｉ）または（ｉｉ）によってさらに説明される、請求項１〜４のいずれか一項に記載の組成物：（ｉ）成分（Ａ）〜（Ｄ）の合計量はその１００重量％である、または（ｉｉ）成分（Ａ）〜（Ｄ）の前記合計量は１００重量％未満であり、前記過酸化物硬化性エチレンコポリマー組成物は、成分（Ｅ）〜（Ｏ）のうちの少なくとも１つをさらに含む：（Ｅ）酸化防止剤、（Ｆ）ＴＡＰではない助剤、（Ｇ）ポリジメチルシロキサン（ＰＤＭＳ）流体、（Ｈ）ヒンダードアミン安定剤、（Ｉ）難燃剤、（Ｊ）トリー遅延剤、（Ｋ）着色剤、（Ｌ）液体芳香族または飽和炭化水素（ＬＡＳＨ）、（Ｍ）メチルラジカル捕捉剤、（Ｎ）スコーチ遅延剤、および（Ｏ）充填剤。
【請求項６】
請求項１〜５のいずれか一項に記載の過酸化物硬化性エチレンコポリマー組成物を製造する方法であって、有効量の成分（Ａ）〜（Ｃ）と、いずれか任意の成分（Ｄ）〜（Ｏ）とを接触させて、前記過酸化物硬化性エチレンコポリマー組成物を得ることを含む、方法。
【請求項７】
請求項１〜５のいずれか一項に記載の過酸化物硬化性エチレンコポリマー組成物を硬化してなる生成物である、架橋エチレン／α−オレフィンコポリマー生成物。
【請求項８】
請求項７に記載の前記生成物の成形体を含む、製造品。
【請求項９】
導電性コアと、前記導電性コアを少なくとも部分的に覆う絶縁層と、を備える、被覆導体であって、前記絶縁層の少なくとも一部分が請求項７に記載の架橋エチレン／α−オレフィンコポリマー生成物を含む、被覆導体。
【請求項１０】
電気を伝導する方法であって、請求項９に記載の被覆導体の前記導電性コア全体に電圧を印加して、前記導電性コアを通る電気の流れを発生させることを含む、方法。